(57)【要約】【課題】広範な温度域で金属板との熱ラミネート処理を行うことができ、金属板への密着性に優れるとともに、長期保存後も金属板からの剥離や脆化が生じにくいポリエステルフィルムを提供する。【解決手段】ポリブチレンテレフタレートを主体とするポリエステル（Ａ）と、ポリエチレンテレフタレートを主体とするポリエステル（Ｂ）とを含むポリエステルフィルムであって、ポリエステル（Ａ）と（Ｂ）の質量比（Ａ／Ｂ）が８０／２０〜３５／６５であり、フィルム面における任意の方向を０°とし、その方向に対して時計回りに４５°、９０°、１３５°の４方向のそれぞれにおける５％伸長時応力（Ｆ５値）について、これらの応力の最大値と最小値の差が５０ＭＰａ以下であり、前記４方向のそれぞれにおける弾性率について、これらの弾性率の最大値と最小値の差が２ＧＰａ以下であることを特徴とする金属板ラミネート用ポリエステルフィルム。【選択図】なし【特許請求の範囲】
【請求項１】
ポリブチレンテレフタレートを主体とするポリエステル（Ａ）と、ポリエチレンテレフタレートを主体とするポリエステル（Ｂ）とを含むポリエステルフィルムであって、
ポリエステル（Ａ）と（Ｂ）の質量比（Ａ／Ｂ）が８０／２０〜３５／６５であり、
フィルム面における任意の方向を０°とし、その方向に対して時計回りに４５°、９０°、１３５°の４方向のそれぞれにおける５％伸長時応力（Ｆ５値）について、これらの応力の最大値と最小値の差が５０ＭＰａ以下であり、
前記４方向のそれぞれにおける弾性率について、これらの弾性率の最大値と最小値の差が２ＧＰａ以下であることを特徴とする金属板ラミネート用ポリエステルフィルム。
【請求項２】
前記４方向における引張破断伸度がいずれも７０％以上であり、
前記４方向における引張破断強度がいずれも１５０ＭＰａ以上であることを特徴とする請求項１記載の金属板ラミネート用ポリエステルフィルム。
【請求項３】
前記４方向における下式にて算出した厚み斑が１０％以下であることを特徴とする請求項１または２記載の金属板ラミネート用ポリエステルフィルム。
厚み斑（％）＝（Ｔｍａｘ−Ｔｍｉｎ）／Ｔａｖｅ×１００
Ｔｍａｘ：ポリエステルフィルム４方向における最大厚み
Ｔｍｉｎ：ポリエステルフィルム４方向における最小厚み
Ｔａｖｅ：ポリエステルフィルム４方向における平均厚み
【請求項４】
融点を、２００〜２２３℃の範囲と、２２５〜２５６℃の範囲とに有することを特徴とする請求項１〜３のいずれかに記載の金属板ラミネート用ポリエステルフィルム。
【請求項５】
請求項１〜４のいずれかに記載の金属板ラミネート用ポリエステルフィルムを製造するための方法であって、未延伸シートを、シートの流れ方向に延伸（ＭＤ延伸）し、次いで、巾方向に延伸（ＴＤ延伸）する延伸工程において、
ＭＤ延伸を２段以上で行ない、
ＭＤ延伸の各段における延伸倍率の積で表されるＭＤ延伸倍率（Ｘ）と、ＴＤ延伸倍率（Ｙ）とを、
延伸倍率比（Ｘ／Ｙ）が０．８０〜１．１０、
面倍率（Ｘ×Ｙ）が１２．００〜１５．００
を満たすように延伸することを特徴とする金属板ラミネート用ポリエステルフィルムの製造方法。
【請求項６】
請求項１〜４のいずれかに記載の金属板ラミネート用ポリエステルフィルムが金属板に積層されてなることを特徴とするラミネート金属板。
【請求項７】
請求項６記載のラミネート金属板が成形されてなることを特徴とする金属容器。
【発明の詳細な説明】
【技術分野】
【０００１】
本発明は、ポリブチレンテレフタレート系樹脂とポリエチレンテレフタレート系樹脂を含有する金属板ラミネート用ポリエステルフィルム、およびその製造方法に関するものである。
【背景技術】
【０００２】
従来、金属缶の内外面には、腐食防止の目的で、熱硬化性樹脂を主成分とする溶剤型の塗料が塗布されていた。しかし、溶剤型塗料は、塗膜を形成するために高温での加熱が必要であり、その時に多量の溶剤が発生するため、作業の安全性および環境の面からも問題があった。そのため、最近は、溶剤を用いない腐食防止法として、熱可塑性樹脂による金属板の被覆が提案され、熱可塑性樹脂の中でも特にポリエステルは、加工性、耐熱性等に優れることから、金属板に被覆するポリエステルの開発が進められている。
【０００３】
熱可塑性樹脂を金属板に被覆する方法としては、熱可塑性樹脂を溶融させて直接金属上に押出す方法や、熱可塑性樹脂フィルムを直接、または接着剤を介して、金属板に熱圧着する方法がある。中でも、熱可塑性樹脂フィルムを用いる方法は、樹脂の取扱いが容易で作業性に優れ、かつ、樹脂膜厚の均一性にも優れるために、有効な手法とされている。また、接着剤を介した方法では環境面やコストの問題があるために、フィルムを直接熱圧着する方法が有利であり、注目されている。
【０００４】
熱可塑性樹脂フィルムを被覆した金属缶は、鋼板、アルミ板等の金属板（メッキ等の表面処理を施したものを含む）に熱可塑性樹脂フィルムをラミネートしたラミネート金属板を成形加工して製造される。このような用途に用いられる熱可塑性樹脂フィルムには、金属板との熱ラミネート性が良好であること、缶の成形性に優れていること、つまり、缶の成形時にフィルムの剥離、亀裂、ピンホール等の発生がないこと、缶成形後の印刷、レトルト殺菌処理および長期の保存の際に脆化しないこと、内容物の保味保香性に優れること等の数々の特性が同時に要求される。
【０００５】
このような金属板ラミネート用ポリエステルフィルムの製造においては、熱ラミネート性を付与し、缶の成形性を向上させる目的で、ポリエステルに他の成分を混合したり、ポリエステルを共重合する等、いくつかの方法が提案されている。本発明者らは、先に、ポリブチレンテレフタレート（ＰＢＴ）、またはこれを主体とするポリエステル（Ａ）９０〜４５質量％と、ポリエチレンテレフタレート（ＰＥＴ）、またはこれを主体とするポリエステル（Ｂ）１０〜５５質量％とからなる二軸延伸フィルムを提案している（特許文献１、２）。これらに提案されたフィルムは、結晶化度が高く、かつ比較的低温で熱圧着でき、しかも得られたラミネート金属板は、加工性に優れている。また、レトルト殺菌処理および長時間の保存後においても、フィルムは脆化せず、耐衝撃性にも優れている。
【０００６】
ポリエステルフィルムを金属板に熱ラミネートする方法の一例として、予め１６０〜２５０℃まで予熱しておいた金属板と、フィルムとを、ロールによって圧接して熱圧着させた後、室温まで冷却する方法がある。
【０００７】
近年では、缶サイズの大容量化や生産性の向上を目的として、製缶速度の向上や、熱ラミネート機の大型化が進んでおり、例えば、製缶速度の向上に伴い、熱ラミネート温度の高温化が必要とされる場合がある。一方で、エネルギーコストの削減を目的として、熱ラミネート温度の低温化が要望される場合もある。
しかしながら、ポリエステルフィルムは、金属板に熱ラミネートすることができる温度域が狭いため、熱ラミネート温度が高すぎたり、低すぎたりすると、得られるラミネート金属板は、ポリエステルフィルムと金属板との密着性が不十分となることがあり、また長時間の保存後において、フィルムが剥離したり、脆化することがあった。
したがって、ポリエステルフィルムには、広範な温度域での熱ラミネートを行えることが必要とされている。つまり、ポリエステルフィルムには、比較的低温から高温までの広範な熱ラミネート温度域において、金属板とフィルムとの密着性に優れたラミネート金属板が得られるとともに、長期間保存後もフィルムの脆化がなく、優れた密着性を保持することができる性能が求められている。
【先行技術文献】
【特許文献】
【０００８】
【特許文献１】特許３２４７０５３号公報
【特許文献２】特許３７５３５９２号公報
【発明の概要】
【発明が解決しようとする課題】
【０００９】
本発明は上記のような問題点を解決し、広範な温度域で金属板との熱ラミネート処理を行うことができ、金属板への密着性に優れるとともに、長期保存後も金属板からの剥離や脆化が生じにくいポリエステルフィルムを提供することを目的とするものである。
【課題を解決するための手段】
【００１０】
本発明者らは、上記課題を解決するために鋭意検討した結果、結晶性が異なる２種以上のポリエステル、すなわちポリブチレンテレフタレート主体のポリエステル（Ａ）とポリエチレンテレフタレート主体のポリエステル（Ｂ）とを特定割合で含む未延伸シートを、特定の方法と倍率で延伸して得られたポリエステルフィルムは、広範な温度域で金属板との熱ラミネート処理を行うことができ、金属板への密着性に優れるとともに、長期保存後も金属板からの剥離や脆化が生じにくいことを見出し、本発明に到達した。
【００１１】
すなわち、本発明の要旨は次の通りである。 
（１）ポリブチレンテレフタレートを主体とするポリエステル（Ａ）と、ポリエチレンテレフタレートを主体とするポリエステル（Ｂ）とを含むポリエステルフィルムであって、
ポリエステル（Ａ）と（Ｂ）の質量比（Ａ／Ｂ）が８０／２０〜３５／６５であり、
フィルム面における任意の方向を０°とし、その方向に対して時計回りに４５°、９０°、１３５°の４方向のそれぞれにおける５％伸長時応力（Ｆ５値）について、これらの応力の最大値と最小値の差が５０ＭＰａ以下であり、
前記４方向のそれぞれにおける弾性率について、これらの弾性率の最大値と最小値の差が２ＧＰａ以下であることを特徴とする金属板ラミネート用ポリエステルフィルム。
（２）前記４方向における引張破断伸度がいずれも７０％以上であり、
前記４方向における引張破断強度がいずれも１５０ＭＰａ以上であることを特徴とする（１）記載の金属板ラミネート用ポリエステルフィルム。
（３）前記４方向における下式にて算出した厚み斑が１０％以下であることを特徴とする（１）または（２）記載の金属板ラミネート用ポリエステルフィルム。
厚み斑（％）＝（Ｔｍａｘ−Ｔｍｉｎ）／Ｔａｖｅ×１００
Ｔｍａｘ：ポリエステルフィルム４方向における最大厚み
Ｔｍｉｎ：ポリエステルフィルム４方向における最小厚み
Ｔａｖｅ：ポリエステルフィルム４方向における平均厚み
（４）融点を、２００〜２２３℃の範囲と、２２５〜２５６℃の範囲とに有することを特徴とする（１）〜（３）のいずれかに記載の金属板ラミネート用ポリエステルフィルム。
（５）上記（１）〜（４）のいずれかに記載の金属板ラミネート用ポリエステルフィルムを製造するための方法であって、未延伸シートを、シートの流れ方向に延伸（ＭＤ延伸）し、次いで、巾方向に延伸（ＴＤ延伸）する延伸工程において、
ＭＤ延伸を２段以上で行ない、
ＭＤ延伸の各段における延伸倍率の積で表されるＭＤ延伸倍率（Ｘ）と、ＴＤ延伸倍率（Ｙ）とを、
延伸倍率比（Ｘ／Ｙ）が０．８０〜１．１０、
面倍率（Ｘ×Ｙ）が１２．００〜１５．００
を満たすように延伸することを特徴とする金属板ラミネート用ポリエステルフィルムの製造方法。
（６）上記（１）〜（４）のいずれかに記載の金属板ラミネート用ポリエステルフィルムが金属板に積層されてなることを特徴とするラミネート金属板。
（７）上記（６）記載のラミネート金属板が成形されてなることを特徴とする金属容器。
【発明の効果】
【００１２】
本発明のポリエステルフィルムは、特定割合で配合した２種のポリエステル樹脂を含むものであって、４方向における５％伸長時応力（Ｆ５値）および弾性率の異方性が非常に小さいポリエステルフィルムである。このため、金属板と熱ラミネートする際の温度域が、比較的低温から比較的高温の広範囲の場合であっても、本発明のポリエステルフィルムは、金属板との密着性に優れ、かつ熱ラミネート後も金属板から剥離することがなく、熱ラミネート安定性に優れている。
【発明を実施するための形態】
【００１３】
以下、本発明について詳細に説明する。
本発明の金属板ラミネート用ポリエステルフィルムは、ポリブチレンテレフタレートを主体とするポリエステル（Ａ）と、ポリエチレンテレフタレートを主体とするポリエステル（Ｂ）とを含むポリエステルフィルムであって、ポリエステル（Ａ）と（Ｂ）の質量比（Ａ／Ｂ）は、８０／２０〜３５／６５であることが必要である。
【００１４】
本発明におけるポリブチレンテレフタレート（ＰＢＴ）を主体とするポリエステル（Ａ）は、ブチレンテレフタレート単位のみからなるホモポリブチレンテレフタレート樹脂に限らず、ブチレンテレフタレート単位を８０モル％以上、中でも９０モル％以上、さらには９５モル％以上含有する共重合体であってもよい。本発明においては、ポリエステル（Ａ）は、ホモポリブチレンテレフタレートであることが好ましい。
ポリエステル（Ａ）における共重合成分としては、特に限定されないが、酸成分としてイソフタル酸、フタル酸、２，６−ナフタレンジカルボン酸、５−ナトリウムスルホイソフタル酸、シュウ酸、コハク酸、アジピン酸、セバシン酸、アゼライン酸、ドデカン二酸、ダイマー酸、無水マレイン酸、マレイン酸、フマール酸、イタコン酸、シトラコン酸、メサコン酸、シクロヘキサンジカルボン酸等のジカルボン酸、４−ヒドロキシ安息香酸、ε−カプロラクトンや乳酸などが挙げられる。
また、アルコール成分としては、エチレングリコール、ジエチレングリコール、１，３−プロパンジオール、ネオペンチルグリコール、１，６−ヘキサンジオール、シクロヘキサンジメタノール、トリエチレングリコール、ポリエチレングリコール、ポリプロピレングリコール、ポリテトラメチレングリコール、ビスフェノールＡやビスフェノールＳのエチレンオキシド付加体等が挙げられる。
さらに、トリメリット酸、トリメシン酸、ピロメリット酸、トリメチロールプロパン、グリセリン、ペンタエリスリトール等の３官能化合物等を少量用いてもよい。
これらの共重合成分は２種以上併用してもよい。
【００１５】
本発明の金属板ラミネート用ポリエステルフィルムは、ポリエステル（Ａ）由来の融点が２００〜２２３℃の範囲にあることが好ましく、融点が２００℃より低いと、ポリエステルとしての結晶性が低く、結果として耐熱性が低下する。
ポリエステル（Ａ）として共重合ＰＢＴを用いる場合には、融点が上記範囲内となるように、共重合成分の種類や割合を選択すればよい。共重合ＰＢＴは、アルコール成分における１，４−ブタンジオールの含有量が８０モル％以上であることが好ましく、９０モル％以上であることがより好ましい。共重合ＰＢＴは、１，４−ブタンジオールの含有量が８０モル％未満であると、結晶性、特に結晶化速度が低下し、得られるフィルムは、レトルト処理後の耐衝撃性やバリアー性が低下する。
【００１６】
本発明におけるポリエチレンテレフタレート（ＰＥＴ）を主体とするポリエステル（Ｂ）は、エチレンテレフタレート単位のみからなるホモポリエチレンテレフタレート樹脂に限らず、エチレンテレフタレート単位を８０モル％以上、中でも９０〜９８モル％含有する共重合体であってもよい。
ポリエステル（Ｂ）における共重合成分としては、酸成分、アルコール成分ともに、ポリエステル（Ａ）の場合と同様の成分を用いることができる。中でも、ポリエステル（Ｂ）は、酸成分としてイソフタル酸を含有することが好ましく、酸成分におけるイソフタル酸の含有量は、２〜１５モル％であることが好ましく、中でも３〜１０モル％であることが好ましい。
【００１７】
本発明の金属板ラミネート用ポリエステルフィルムは、ポリエステル（Ｂ）由来の融点が２２５〜２５６℃の範囲にあることが好ましく、２３０〜２５６℃の範囲にあることがより好ましく、２３５〜２５０℃の範囲にあることがさらに好ましい。ポリエステル（Ｂ）は、融点が２２５℃未満であると、結晶性が低下し、フィルムは、レトルト処理後に白化や白斑が発生したり、レトルト処理後の耐衝撃性が低下したりする。特に、ポリエステル（Ｂ）の融点が２４０℃以上であると、フィルムは、耐熱性、レトルト処理後の耐衝撃性および長期保存後の耐衝撃性が向上し、また、缶加工時の治具との融着トラブルや、缶胴部の加工途中における破断トラブルの低減に効果がある。
【００１８】
本発明の金属板ラミネート用ポリエステルフィルムにおいて、ポリエステル（Ａ）とポリエステル（Ｂ）の質量比（Ａ／Ｂ）は、８０／２０〜３５／６５であることが必要であり、さらに本発明の効果を十分に得るために、７０／３０〜５５／４５であることが好ましい。
ポリエステル（Ａ）の割合が８０質量％を超えると、結晶性の高いポリエステル（Ａ）の特性が顕著に発現して、フィルムは、金属との密着性が低下し、またフィルムラミネート金属板は、成形性、耐衝撃性が低下する。ポリエステル（Ａ）の割合が３５質量％未満の場合には、フィルムは、結晶化速度が低下し、レトルト処理後の物性が低下し、また金属との密着性も低下する。
特に、ポリエステル（Ａ）の割合が７０〜５５質量％の範囲の場合、ラミネート金属板は、高速で、高次の絞りしごき加工を行う場合の成形加工追随性が良好であり、フィルムは、無理な変形によるボイドの発生による白化現象や、マイクロクラックの発生が無く、かつ金属板との密着性に優れ、得られる缶は、耐衝撃性とレトルト処理後の物性バランスが良好である。その結果、内面にフィルムを使用した缶は、耐食性がよく、内容物の保護性、保味保香性、フレーバー維持性に優れたものとなる。また、外面にフィルムを使用した缶においては、さびの発生がなく、また印刷図柄の光沢度がよいなど、商品価値の高い製品が得られる。
【００１９】
本発明の金属板ラミネート用ポリエステルフィルムは、二次加工時における伸長時の応力バランスや弾性率バランスが非常に優れており、これを示す指標として、下記（１）および（２）を同時に満足する。
すなわち、本発明のポリエステルフィルムは、
（１）フィルム面における任意の方向を０°とし、その方向に対して時計回りに４５°、９０°、１３５°の４方向のそれぞれにおける５％伸長時応力（Ｆ５値）について、これらの応力の最大値と最小値の差が５０ＭＰａ以下であり、
（２）前記４方向のそれぞれにおける弾性率について、これらの弾性率の最大値と最小値の差が２ＧＰａ以下である。
【００２０】
４方向のそれぞれにおける５％伸長時の応力（Ｆ５値）について、これらの応力の最大値と最小値の差（ΔＦ５）が上記範囲を超えると、または、４方向のそれぞれにおける弾性率について、これらの弾性率の最大値と最小値の差（ΔＥ）が上記範囲を超えると、ポリエステルフィルムは、全方向での応力バランスが劣るため、広範な熱ラミネート温度域における金属板とフィルムとの密着性に劣り、長期間保存中に金属板からフィルムが剥離することがある。
前記ΔＦ５は、５０ＭＰａ以下であることが必要であり、４０ＭＰａ以下であることが好ましく、３０ＭＰａ以下であることがより好ましく、２５ＭＰａ以下であることがさらに好ましい。なお、ΔＦ５の下限は限定されないが、通常は５ＭＰａ程度である。
前記ΔＥは、２ＧＰａ以下であることが必要であり、１．５ＧＰａ以下であることが好ましく、１ＧＰａ以下であることがさらに好ましい。
【００２１】
ポリエステルフィルムの４方向における５％伸長時の応力（Ｆ５）は、ラミネート金属板の製缶性の点において、いずれも４５〜１００ＭＰａであることが好ましく、５０〜９０ＭＰａであることがより好ましく、５５〜９０ＭＰａであることがさらに好ましい。また、弾性率も、ラミネート金属板の製缶性の点において、いずれも１．５〜３．５ＧＰａであることが好ましく、１．５〜３．２ＧＰａであることがより好ましく、１．７〜３．２ＧＰａであることがさらに好ましい。
本発明のポリエステルフィルムが、４方向における５％伸長時の応力および弾性率が上記範囲を満たさない場合、ラミネート金属板は、十分な製缶性が得られないことがある。
【００２２】
本発明の金属板ラミネート用ポリエステルフィルムは、広範な熱ラミネート温度域における金属板とフィルムとの密着性に優れている指標として、前記４方向における引張破断伸度が７０％以上であることが好ましく、８０％以上であることがより好ましく、８５％以上であることがさらに好ましい。ポリエステルフィルムは、引張破断伸度が７０％未満であると、柔軟性が低下するため、ラミネート金属板は、製缶性が低下することがある。
また、ポリエステルフィルムは、前記４方向における引張破断強度が１５０ＭＰａ以上であることが好ましく、１６０ＭＰａ以上であることがより好ましく、１８０ＭＰａであることがさらに好ましい。ポリエステルフィルムの引張破断強度が１５０ＭＰａ未満であると、ラミネート金属板は、絞りしごき成形時にカジリが発生する場合がある。
【００２３】
本発明の金属板ポリエステルフィルムは、金属板との熱ラミネート時の生産安定性を高めるために、前記４方向における下式にて算出した厚み斑が１０％以下であることが好ましい。フィルムの厚み斑が１０％を超えると、ラミネート金属板は、製缶時に厚み斑が大きい部分に応力が集中し、製缶できない場合がある。
厚み斑（％）＝（Ｔｍａｘ−Ｔｍｉｎ）／Ｔａｖｅ×１００
Ｔｍａｘ：ポリエステルフィルム４方向における最大厚み
Ｔｍｉｎ：ポリエステルフィルム４方向における最小厚み
Ｔａｖｅ：ポリエステルフィルム４方向における平均厚み
【００２４】
次に、本発明の金属板ラミネート用ポリエステルフィルムの製造方法について説明する。
本発明のフィルムを製造するために用いる原料ポリエステルの極限粘度（ＩＶ）は、ポリエステル（Ａ）では０．７５〜１．６ｄｌ／ｇであることが好ましく、ポリエステル（Ｂ）では０．６５〜１．０ｄｌ／ｇであることが好ましく、溶融混合した後の極限粘度は０．７５〜１．２ｄｌ／ｇであることが好ましい。
ポリエステルの極限粘度が上記範囲より低いと、ラミネート金属板の高次加工時に、フィルムが破断し、生産性が極端に低下する。特に、容量が大きい缶の製造では、ラミネート金属板を絞りしごき加工する工程において、フィルムは、変形加工度が大きくなるため、それに追随できず、ボイドが発生したり、クラックが発生し、外部からのわずかな衝撃によってすら、金属板からの剥離やクラックの成長が助長される。
したがって、内面にフィルムを用いた缶では、ボイドやクラックによって、内容物と缶の金属とが直接接触する結果、保味保香性が低下したり、フレーバー性に問題が生じたりする。また、外面にフィルムを用いた缶では、ボイドによりフィルムが白化した部分において、印刷外観が低下する。また、ボイドやクラックによって、長期保存時に缶が腐食する問題が生じるおそれがある。
一方、ポリエステルの極限粘度が上記範囲を超えると、樹脂を溶融してフィルムを生産する工程において、溶融押出機にかかる負荷が大きくなり、生産速度を犠牲にせざるを得なかったり、押出機中の樹脂の溶融滞留時間が長くなりすぎて、ポリエステル樹脂間の反応が進みすぎ、フィルムの特性の劣化を招き、結果的にラミネート金属板の物性低下をもたらす。また、あまりに極限粘度の高いポリエステルは、重合時間や重合プロセスが長く、コストを押し上げる要因ともなる。
【００２５】
原料のポリエステルの重合方法は、特に限定されず、例えば、エステル交換法、直接重合法等が挙げられる。エステル交換触媒としては、Ｍｇ、Ｍｎ、Ｚｎ、Ｃａ、Ｌｉ、Ｔｉの酸化物、酢酸塩等が挙げられる。また、重縮合触媒としては、Ｓｂ、Ｔｉ、Ｇｅ酸化物、酢酸塩等の化合物が挙げられる。重合後のポリエステルは、モノマーやオリゴマー、副生成物のアセトアルデヒドやテトラヒドロフラン等を含有しているため、減圧もしくは不活性ガス流通下、２００℃以上の温度で固相重合することが好ましい。
【００２６】
ポリエステルの重合においては、必要に応じ、添加剤、例えば、酸化防止剤、熱安定剤、紫外線吸収剤、帯電防止剤等を添加することができる。酸化防止剤としては、例えばヒンダードフェノール系化合物、ヒンダードアミン系化合物等が挙げられ、熱安定剤としては、例えばリン系化合物等が挙げられ、紫外線吸収剤としては、例えばベンゾフェノン系化合物、ベンゾトリアゾール系の化合物等が挙げられる。また、ポリエステル（Ａ）と（Ｂ）との反応を抑制するために、従来知られている反応抑制剤のリン系化合物を重合前、重合中、重合後に添加することが好ましく、固相重合前の溶融重合終了時に添加することがより好ましい。
【００２７】
本発明のポリエステルフィルムは、ポリエステル（Ａ）とポリエステル（Ｂ）を含む溶融混練物を、シート状に成形して、未延伸シートを得るシート成形工程の後に、未延伸シートを、シートの流れ方向に延伸（ＭＤ延伸）し、次いで、巾方向に延伸（ＴＤ延伸）する延伸工程によって製造することができる。
【００２８】
シート成形工程では、ポリエステル（Ａ）とポリエステル（Ｂ）を含む溶融混練物を、シート状に成形することにより未延伸シートを得る。
溶融混練物の調製は、公知の方法に従って実施すればよい。例えば、加熱装置を備えた押出機に、ポリエステル（Ａ）とポリエステル（Ｂ）を含む原料を投入し、所定温度に加熱することによって溶融させる。
溶融混練物の調製にあたり、フィルム製造時や製缶時の工程通過性をよくするため、シリカ、アルミナ、カオリン等の無機滑剤を少量添加して、フィルム表面にスリップ性を付与することが望ましい。さらに、フィルム外観や印刷性を向上させるため、たとえば、シリコーン化合物等を含有させることもできる。無機滑剤の添加量は、０．００１〜０．５質量％であることが好ましく、０．０５〜０．３質量％であることが好ましい。また、滑剤の機能と併用して、隠蔽性の目的から二酸化チタンを２０質量％程度まで添加することもできる。
未延伸シートは、この溶融混練物をＴダイにより押し出し、室温以下に温度調節したキャスティングドラム等により冷却固化させることによって、シート状の成形体として得ることができる。
未延伸シートの平均厚みは、特に限定されないが、一般的には５０〜１０００μｍであり、１００〜８００μｍであることが好ましい。未延伸シートは、平均厚みをこのような範囲内に設定することによって、より効率的に延伸工程を実施することができる。
【００２９】
本発明においては、未延伸シートを、シートの流れ方向に延伸するＭＤ延伸と、次いで、巾方向に延伸するＴＤ延伸とからなる延伸工程において、ＭＤ延伸を２段以上で行ない、ＭＤ延伸の各段における延伸倍率の積で表されるＭＤ延伸倍率（Ｘ）と、ＴＤ延伸倍率（Ｙ）とを、延伸倍率比（Ｘ／Ｙ）が０．８０〜１．１０、面倍率（Ｘ×Ｙ）が１２．００〜１５．００を満たすように延伸することが必要である。
【００３０】
本発明のポリエステルフィルムの製造方法において、ＭＤ延伸工程は、２段以上の多段延伸法であることが必要である。ＭＤ延伸は、２個以上のロールの周速差を用いて行われることが一般的であるが、多段延伸法を用いることによって、延伸応力の削減が可能となり、ロールへの負荷が軽減され、また、延伸温度を下げることが可能となり、ロールへのフィルムの融着や巻きつきを抑制することが可能となることから、フィルムの流れ方向（ＭＤ）の厚み斑を低減することが可能となる。
多段のＭＤ延伸において、１段目の延伸前の未延伸シートは、予熱温度２５〜６０℃で温調しておくことが好ましい。未延伸シートは、予熱温度が２５℃未満であると、延伸時に破断することがあり、６０℃を超えると、ロールに巻付く可能性がある。
【００３１】
１段目のＭＤ延伸の温度は、５０〜７５℃であることが好ましく、５５〜７５℃であることがより好ましく、６０〜７０℃であることがさらに好ましい。
１段目のＭＤ延伸の倍率は、１．１〜１．５倍であることが好ましい。延伸倍率が１．１倍以下では、延伸効果が現れず、延伸倍率が１．５倍を超えると、フィルムは、配向結晶化が著しく進行し、２段目以降の延伸において応力が高くなり、破断しやすくなる。
【００３２】
１段目のＭＤ延伸に続いて、２段目以降のＭＤ延伸を行う。
２段目以降のＭＤ延伸の温度は、５０〜８０℃であることが好ましく、５５〜７５℃であることがより好ましく、５５〜７０℃であることがさらに好ましい。
２段目以降のＭＤ延伸の倍率は、１．２〜３．５倍であることが好ましい。
延伸倍率は、ｎ段目の延伸倍率よりも（ｎ＋１）段目の延伸倍率が高くなるように、段階的に増加させることが好ましい。
また、この多段延伸において、各段における延伸倍率の積で表されるＭＤ延伸倍率（Ｘ）は、２．５〜３．８倍であることが好ましく、２．８〜３．５倍であることがより好ましい。
【００３３】
ＭＤ延伸工程におけるフィルムの加熱方法として、加熱ロールにフィルムを通過させる方法や、ＭＤ延伸を行うロール間において赤外線加熱する等の公知の方法を、単独もしくは組み合わせて用いることができる。特に、延伸ロール間において赤外線でフィルムを加熱する方法は、延伸ロールの温度を低下させることができるため、ロールへのフィルムの融着や巻きつきが抑制され、フィルムのＭＤの厚み斑をより低減することが可能となる。
【００３４】
ＭＤ延伸されたフィルムは、続いて連続的に、ＴＤ延伸される。
ＴＤ延伸の温度は、６０〜１００℃であることが好ましく、７０〜９５℃であることがより好ましい。
ＴＤ延伸の倍率（Ｙ）は、最終的なフィルムの要求物性に依存し調整されるが、２．７倍以上、さらには３．０倍以上、特に３．６倍以上であることが好ましい。
【００３５】
本発明のポリエステルフィルムの製造方法では、上記ＭＤ延伸倍率（Ｘ）とＴＤ延伸倍率（Ｙ）は、これらの比である延伸倍率比（Ｘ／Ｙ）が０．８０〜１．１０となり、面倍率（Ｘ×Ｙ）が１２．００〜１５．００となるように設定することが必要である。上記延伸倍率比や面倍率の範囲のいずれか一方でも満足せずに延伸した場合は、得られるポリエステルフィルムは、４方向の伸長時の応力のバランスや、弾性率のバランスが劣るものとなり、本発明のフィルムを得ることが困難となる。
【００３６】
ＴＤ延伸されたフィルムは、続いて、フィルムの熱収縮特性等を調整するため、フィルムの幅を連続的に縮める熱弛緩処理を行う。熱弛緩処理は、横延伸倍率の１〜１０％とすることが好ましい。その後フィルムのＴｇ以下に冷却して二軸延伸フィルムを得る。
延伸後の熱弛緩処理は、フィルムの寸法安定性を付与するために必要な工程であり、その方法として、熱風を吹き付ける方法、赤外線を照射する方法、マイクロ波を照射する方法等の公知の方法を用いることができる。このうち、均一に精度良く加熱できることから熱風を吹き付ける方法が最適である。
【００３７】
本発明の金属板ラミネート用ポリエステルフィルムには、金属板との熱圧着性およびその後の密着性をさらに向上させる目的で、共押出法やラミネート加工、あるいはコーティング加工により、接着層を設けることができる。接着層の厚みは、乾燥膜厚で１μｍ以下が好ましい。接着層は、特に限定されないが、エポキシ樹脂、ポリウレタン樹脂、ポリエステル樹脂やこれらの各種変性樹脂からなる熱硬化性樹脂層であることが好ましい。
また、金属板と熱圧着するフィルムの反対側には、金属缶体の外観や印刷性を向上させたり、フィルムの耐熱性や耐レトルト性等を向上させるために、１種もしくは２種以上の樹脂層を設けることができる。これらの層は、共押出法やラミネートあるいはコーティング加工により設けることができる。
【００３８】
本発明のラミネート金属板は、上記フィルムが、金属板に直接または接着剤を介して積層されてなるものである。
本発明のフィルムがラミネートされる金属板として、鋼板、アルミ等が挙げられ、クロム酸処理、リン酸処理、電解クロム酸処理、クロメート処理等の化成処理や、ニッケル、スズ、亜鉛、アルミ、砲金、真鍮、その他の各種メッキ処理などを施した金属板を用いることができる。
【００３９】
フィルムを金属板にラミネートする方法としては、金属板を予め１６０〜２５０℃まで予熱しておき、これとフィルムとを、金属板より３０℃、さらには５０℃以上低く温度制御されたロールによって圧接して熱圧着させた後、室温まで冷却する方法が挙げられ、これによりラミネート金属板を連続的に製造することができる。
金属板の加熱方法としては、ヒーターロール伝熱方式、誘導加熱方式、抵抗加熱方式、熱風伝達方式等が挙げられ、特に、設備費および設備の簡素化の点から、ヒーターロール伝熱方式が好ましい。
また、ラミネート後の冷却方法として、水等の冷媒中に浸漬する方法や、冷却ロールと接触させる方法を用いることができる。
【００４０】
本発明の金属容器は、上記ラミネート金属板が成形されてなるものである。金属容器は、飲食料を充填して使用に供することができ得る形態にまで加工処理が施されたものであり、金属容器の一部分、例えば、巻き締め加工が可能な形状に成形された缶蓋なども含む。特に、厳しいネックイン加工が施される３ピース缶（３Ｐ缶）の缶胴部材や、絞りしごき加工によって製造される２ピース缶（２Ｐ缶）の缶胴部材として用いる金属容器の製造において、本発明のフィルムの優れた加工性が発揮される。
本発明の金属容器は、その優れた耐レトルト性、フレーバー性、耐食性から、コーヒー、緑茶、紅茶、ウーロン茶、特に腐食性の高い酸性飲料（果汁飲料）や乳性飲料といった各種加工食品等の内容物を充填する場合に適している。
【実施例】
【００４１】
次に、実施例によって本発明を具体的に説明する。
実施例および比較例におけるフィルムの原料、および、特性値の測定法は、次の通りである。
【００４２】
（原料）
ポリエステル（Ａ）
Ａ−１：固相重合を施したＰＢＴ、ＩＶ１．０８ｄｌ／ｇ、Ｔｍ２２３℃、Ｔｉ触媒４０ｐｐｍ含有。
Ａ−２：固相重合を施した、セバシン酸５モル％を共重合したＰＢＴ、ＩＶ０．９２ｄｌ／ｇ、Ｔｍ２１７℃、Ｔｉ触媒４０ｐｐｍ含有。
Ａ−３：固相重合を施していない、セバシン酸１２モル％を共重合したＰＢＴ、ＩＶ０．９５ｄｌ／ｇ、Ｔｍ２０４℃、Ｔｉ触媒４０ｐｐｍ含有。
【００４３】
ポリエステル（Ｂ）
Ｂ−１：固相重合を施したＰＥＴ、ＩＶ０．７５ｄｌ／ｇ、Ｔｍ２５５℃、Ｇｅ触媒４０ｐｐｍ含有。
Ｂ−２：固相重合を施したＰＥＴ、ＩＶ０．６４ｄｌ／ｇ、Ｔｍ２５５℃、Ｓｂ触媒１００ｐｐｍ含有。
Ｂ−３：固相重合を施した、イソフタル酸５モル％を共重合したＰＥＴ、ＩＶ０．８１ｄｌ／ｇ、Ｔｍ２４３℃、Ｓｂ触媒１００ｐｐｍ含有。
Ｂ−４：固相重合を施していない、イソフタル酸８モル％を共重合したＰＥＴ、ＩＶ０．７３ｄｌ／ｇ、Ｔｍ２３４℃、Ｓｂ触媒１００ｐｐｍ含有。
Ｂ−５：固相重合を施していない、イソフタル酸１２モル％を共重合したＰＥＴ、ＩＶ０．６５ｄｌ／ｇ、Ｔｍ２２６℃、Ｓｂ触媒１００ｐｐｍ含有。
【００４４】
（測定法）
Ａ．フィルム測定位置
フィルムの各物性は、製膜したポリエステルフィルムの巾方向の中央部を測定した。
【００４５】
Ｂ．融点（Ｔｍ）
Ｐｅｒｋｉｎ  Ｅｌｍｅｒ社製ＤＳＣを用い、２０℃／分で昇温時の融点を測定した。測定サンプルとして、フィルムを溶融後、１００℃／分以上の速度で急冷して非晶状態としたものを用いた。
【００４６】
Ｃ．５％伸長時の応力（Ｆ５値）、弾性率
ポリエステルフィルムを２３℃×５０％ＲＨで２時間調湿した後、フィルム上の任意の位置を中心点Ａとし、フィルム面における任意の基準方向（０°方向）としてＭＤを採り、その基準方向（ＭＤ）から時計回りに、４５°方向、９０°方向（ＴＤ）および１３５°方向の各方向を測定方向とし、長さ１００ｍｍ×幅１０ｍｍの試料を、中心点Ａからそれぞれの測定方向に３０ｍｍ〜１３０ｍｍの範囲で長さが１００ｍｍとなるように、また、測定方向に対して垂直方向に幅が１０ｍｍとなるように、ポリエステルフィルムを短冊状に裁断して、４方向の試料をそれぞれ採取した。
これらの試料について、５０Ｎ測定用のロードセルとサンプルチャックとを取り付けた引張試験機（島津製作所社製ＡＧ−１Ｓ）を用い、引張速度５００ｍｍ／分にて、５％伸長時の応力（Ｆ５）および弾性率（Ｅ）をそれぞれ測定した。各方向について、それぞれ試料数５で測定を実施し、平均値を算出し、各方向の応力（Ｆ５）および弾性率（Ｅ）とした。そして、４方向における応力値の最大値と最小値との差を求め、また、４方向における弾性率の最大値と最小値との差を求めた。
なお、上記測定方法では基準方向としてフィルム製造時の延伸工程におけるＭＤが採られているが、基準方向は、特に限定的ではなく、任意の方向とすることができる。
【００４７】
Ｄ．引張破断伸度、引張破断強度
前記引張試験により、ポリエステルフィルムが破断した点での伸度、強度を求めた。
【００４８】
Ｅ．厚み斑
ポリエステルフィルムを２３℃×５０％ＲＨ環境にて２時間調湿した後、フィルムの流れ方向（ＭＤ）、ＭＤから時計回りに４５°方向、９０°方向（ＴＤ）、１３５°方向の４方向へ厚みゲージ（ハイデンハイン社製  ＨＥＩＤＥＮＨＡＩＮ−ＭＥＴＲＯ  ＭＴ１２８７）を用いて、それぞれ１０ｍｍ間隔で厚みを１０点ずつ計４０点測定した。
厚み斑は、この４０点の測定値における最大厚みをＴｍａｘ、最小厚みをＴｍｉｎ、平均厚みをＴａｖｅとし、次式を用いて算出した。
厚み斑（％）＝（Ｔｍａｘ−Ｔｍｉｎ）／Ｔａｖｅ×１００
【００４９】
Ｆ．製缶性
得られた２ピース缶をレトルト処理を行った後に、１質量％食塩水を満たし、缶体を陽極にして６Ｖの電圧をかけた時の電流値を測定し、ポリエステルフィルムの欠陥の程度を評価した。電流が多く流れるほど欠陥が多いことを示す。電流値の最大値が５ｍＡ以下であることが好ましく、４ｍＡ以下であることがより好ましく、２ｍＡ以下であればさらに好ましい。
【００５０】
実施例１
（金属板ラミネート用ポリエステルフィルム）
ポリエステル（Ａ−１）６０質量部とポリエステル（Ｂ−１）４０質量部、さらに平均粒径２．５μｍの凝集シリカ０．０８質量％をドライブレンドし、これをＴダイを備えた押出機を用いて２７５℃、滞留時間１０分でシート状に押出し、急冷固化して延伸後のフィルムが１２μｍとなるように未延伸シートを得た。
次いで、得られた未延伸シートを逐次二軸延伸法にて延伸した。まず、縦延伸機にてＭＤ延伸倍率（Ｘ）が３．４５倍となるように、１．１５倍の倍率で第１段目のＭＤ延伸を行った後、連続的に３．００倍の倍率で第２段目のＭＤ延伸を行った。なお、延伸温度は、第１段目のＭＤ延伸、第２段目のＭＤ延伸ともに６５℃で行った。さらに引続き、ＭＤ延伸されたフィルムの端部を、テンター式横延伸機のクリップに把持し、ＴＤ延伸倍率（Ｙ）が３．９０倍となるように延伸した。これらの延伸によって、延伸倍率比（Ｘ／Ｙ）は０．８８であり、面倍率（Ｘ×Ｙ）は１３．４６であった。
次いで、熱弛緩処理温度を１６０℃とし、ＴＤの弛緩率を５．０％として、４秒間の熱弛緩処理を施した後、室温まで冷却してロール状に巻き取り、厚さ１２μｍの金属板ラミネート用ポリエステルフィルムを得た。
【００５１】
（ラミネート金属板）
１９０℃に加熱した金属ロールと、シリコンゴムロールとの間に、ポリエステルフィルムと厚みが０．２１ｍｍのアルミ板とを重ね合わせて、金属ロールにアルミ板が接し、シリコンゴムロールにポリエステルフィルムが接するように供給し、速度２０ｍ／分、線圧４．９×１０４Ｎ／ｍで加熱接着し、２秒後に氷水中に浸漬し、冷却してラミネート金属板を得た。
また、金属ロールの加熱温度を２００℃、２２０℃に変更した以外は、上記と同様にして、それぞれの加熱温度において、ラミネート金属板を得た。
【００５２】
（金属容器）
得られたラミネート金属板のフィルム側を缶胴内面として、底面が四角形（縦５８ｍｍ、横５８ｍｍ）、高さが１６６ｍｍ、角Ｒが５ｍｍの形状の角缶に、２００缶／分の速度で絞りしごき成形を行い、金属容器として、５００ｍｌ相当の２ピース缶を１００缶成形した。
【００５３】
実施例２〜２０、比較例１〜８
ポリエステル（Ａ）とポリエステル（Ｂ）の種類と質量比を、またシート成形工程と延伸工程の条件を、表１に示すように変更した以外は、実施例１と同様にして、金属板ラミネート用ポリエステルフィルム、ラミネート金属板、金属容器を得た。
【００５４】
得られた金属板ラミネート用ポリエステルフィルムの特性を表２に示した。
【００５５】
【表１】
2020041054.tif 000002
【００５６】
【表２】
2020041054.tif 000003
【００５７】
実施例１〜２０で得られたポリエステルフィルムは、ポリブチレンテレフタレートを主体とするポリエステル（Ａ）とポリエチレンテレフタレートを主体とするポリエステル（Ｂ）の質量比、４方向におけるＦ５値の最大値と最小値の差、４方向における弾性率の最大値と最小値の差が、本発明で規定する範囲であったため、広範な温度域で金属板との熱ラミネート処理を行うことができ、得られたラミネート金属板は、密着力に優れるために製缶後に電圧をかけた時に流れる電流値が非常に小さいものとなった。
一方、比較例１〜２で得られたフィルムは、ポリエステル（Ａ）とポリエステル（Ｂ）の質量比が本発明で規定する範囲を満足していないため、密着性が劣る結果となった。比較例３〜８では、本発明の製造方法で規定する条件を満足しない方法で製造されたため、得られたポリエステルフィルムは、５％伸長時応力（Ｆ５値）の最大値と最小値の差が５０ＭＰａを超えていたため、これを金属ロールの温度を変更してラミネートした３種類の金属板は、いずれもポリエステルフィルムの密着性に劣り、より大きい電流値が流れる結果となった。